(57)【要約】【課題】  高温環境下で使用した場合に解像度等の光学特性の低下のない耐熱特性に優れたレンズアレイを提供する。【解決手段】  中心から外周部に向かって屈折率が連続的に減少する屈折率分布を有する多数本のプラスチック製ロッドレンズを二枚の基板間に各ロッドレンズの中心軸が互いに略平行方向となるように配列固定するロッドレンズアレイの製造方法であって、  配列した前記ロッドレンズを接着剤で固定するまでの間に、前記ロッドレンズを前記ロッドレンズの熱変形温度より２０℃低い温度以上で、前記ロッドレンズの熱変形温度以下の温度で熱処理するプラスチック製ロッドレンズアレイの製造方法。【選択図】  なし【特許請求の範囲】
【請求項１】
中心から外周部に向かって屈折率が連続的に減少する屈折率分布を有するプラスチック製ロッドレンズを、該ロッドレンズの熱変形温度より２０℃低い温度以上で、該ロッドレンズの熱変形温度以下の温度で、熱処理することを特徴としたプラスチック製ロッドレンズの製造方法。
【請求項２】
中心から外周部に向かって屈折率が連続的に減少する屈折率分布を有するプラスチック製ロッドレンズを加熱延伸した後、緩和処理を行い、その後、該ロッドレンズの熱変形温度より２０℃低い温度以上で、該ロッドレンズの熱変形温度以下の温度で、熱処理することを特徴としたプラスチック製ロッドレンズの製造方法。
【請求項３】
前記ロッドレンズが、硬化させた後に得られる硬化物の屈折率がｎ１、ｎ２、・・・、ｎＮ（Ｎ≧３）であるＮ個の未硬化状物を中心部から外周部に向かって屈折率が順次減少するように同心円状に積層したファイバ状の未硬化物積層体を形成し、この積層体の各層間の屈折率分布が連続的に変化するように隣接層間の成分の相互拡散処理を行いながら、または相互拡散処理を行った後、積層体を硬化処理して製造して得られるものである請求項１または２記載の方法。
【請求項４】
前記熱処理を６時間以上行うことを特徴とする請求項１または２に記載の方法。
【請求項５】
前記熱処理を前記ロッドレンズに張力をかけずに行うことを特徴とする請求項１〜４のいずれかに記載の方法。
【請求項６】
中心から外周部に向かって屈折率が連続的に減少する屈折率分布を有する多数本のプラスチック製ロッドレンズを二枚の基板間に各ロッドレンズの中心軸が互いに略平行方向となるように配列固定するロッドレンズアレイの製造方法であって、
配列した前記ロッドレンズを接着剤で固定するまでの間に、前記ロッドレンズを前記ロッドレンズの熱変形温度より２０℃低い温度以上で、前記ロッドレンズの熱変形温度以下の温度で、熱処理することを特徴としたプラスチック製ロッドレンズアレイの製造方法。
【請求項７】
第１基板と第２基板の２枚の基板間に中心から外周部に向かって屈折率が連続的に減少する屈折率分布を有する複数本のプラスチック製ロッドレンズが平行に配列された構造のロッドレンズアレイの製造方法であって、
配列用治具上に複数本のロッドレンズを、各ロッドレンズの中心軸が互いに略平行方向となるように並列配置してロッドレンズ列を形成するロッドレンズ配列工程と、第１基板の一方の面と前記配列用治具上のロッドレンズ列との間に接着剤を配置し、第１基板上に前記ロッドレンズ列を転写して接着固定する第１基板固定工程と、
前記第１基板上に固定された前記ロッドレンズ列と第２基板の一方の面との間に接着剤を配置し、前記ロッドレンズ列と前記第２基板とを接着固定する第２基板固定工程とを備え、
前記第１基板固定工程より前の工程で、前記ロッドレンズを、前記ロッドレンズの熱変形温度より２０℃低い温度以上で、前記ロッドレンズの熱変形温度以下の温度で、熱処理することを特徴としたプラスチック製ロッドレンズアレイの製造方法。
【請求項８】
前記第１基板固定工程の後に、前記第１基板に固定されたロッドレンズ列の表面と、前記配列用治具上に配列された別のロッドレンズ列との間に接着剤を配置し、前記前記第１基板に固定されたロッドレンズ列上に前記配列用治具上のロッドレンズ列を転写して接着固定する工程を１回以上繰り返すことを特徴とする請求項７に記載の方法。
【請求項９】
前記ロッドレンズ配列工程において、ロッドレンズ列を複数列積み重ねることを特徴とする請求項８に記載の方法。
【請求項１０】
前記熱処理を６時間以上行うことを特徴とする請求項６〜９のいずれか１項に記載の方法。
【請求項１１】
前記熱処理を前記ロッドレンズに張力をかけずに行うことを特徴とする請求項６〜１０のいずれか１項に記載の方法。
【請求項１２】
請求項１〜５のいずれかに記載の方法で製造したプラスチック製ロッドレンズを二枚の基板間に各ロッドレンズの中心軸が互いに略平行となるように配列固定したロッドレンズアレイ。
【発明の詳細な説明】
【技術分野】
【０００１】
本発明は、スキャナ、イメージセンサ、プリンタ等の光伝送体として使用されるプラスチック製ロッドレンズアレイの製造方法およびそれに使用されるプラスチック製ロッドレンズの製造方法に関するものであり、特に６００ｄｐｉ以上の高解像度のスキャナ、イメージセンサ、プリンタ等に適したプラスチック製ロッドレンズアレイの製造方法およびそれに使用されるプラスチック製ロッドレンズの製造方法に関するものである。
【背景技術】
【０００２】
プラスチック製ロッドレンズ（以下、単に「ロッドレンズ」という。）は、中心から外周部に向かって屈折率が連続的に減少する屈折率分布を有する円柱状のレンズであり、多数本のロッドレンズを２枚の基板の間に各ロッドレンズの中心軸が互いに略平行になるように１列または２列以上に配列して接着固定し、プラスチック製ロッドレンズアレイ（以下、単に「レンズアレイ」という。）として、ハンドスキャナ等の各種スキャナや、複写機、ファクシミリ等におけるイメージセンサ用の部品、ＬＥＤプリンタ等の書き込みデバイス等に広く用いられている。
【０００３】
このようなレンズアレイは、高温環境下使用されると、ロッドレンズの変形等により共役長の変化が起こりやすくなり、解像度の低下等の光学特性の低下を招くことになる。特に、６００ｄｐｉ以上の高解像度のイメージセンサやＬＥＤプリンタに使用する場合は、この問題は深刻なものとなる。
【０００４】
そこで、高温環境下で使用しても共役長の変化が起こりにくい、耐熱性に優れたロッドレンズアレイを提供する方法として、例えば特開２００２−６２４４１号公報（特許文献１）等において、ロッドレンズアレイの製造工程中にロッドレンズに熱処理を施すことが提案されている。特許文献１では、複数本のロッドレンズが２枚の基板間に平行配列された構造を有するレンズアレイの製造工程において、２枚の基板間に複数本のロッドレンズを接着剤により接着固定させた後、８０℃以上の温度で熱処理を行いロッドレンズの熱変形温度を高めることが提案されている。
【特許文献１】特開２００２−６２４４１号公報
【発明の開示】
【発明が解決しようとする課題】
【０００５】
しかしながら、特許文献１記載の方法では、レンズアレイの共役長の変化を抑えることはできるものの、基板間にロッドレンズを固定した状態で、ロッドレンズの熱変形温度以上に加熱するため、熱処理によるロッドレンズの膨張と、これと相反する作用を施す接着剤の硬化収縮により、ロッドレンズの変形が発生する可能性があり、６００ｄｐｉ以上の高解像度での用途では十分な耐熱特性を付与することはできなかった。
【０００６】
そこで、本発明の目的は、６００ｄｐｉ以上の高解像度のイメージセンサやプリンタ等においても、高温環境下で使用した場合に解像度等の光学特性の低下のない耐熱特性に優れたレンズアレイを提供することにある。
【課題を解決するための手段】
【０００７】
すなわち、本発明のロッドレンズの製造方法は、中心から外周部に向かって屈折率が連続的に減少する屈折率分布を有するプラスチック製ロッドレンズを、該ロッドレンズの熱変形温度より２０℃低い温度以上で、該ロッドレンズの熱変形温度以下の温度で、熱処理することを特徴とするものである。ここで、熱変形温度は、各種の標準規格で定められた方法により測定した値を用いることができる。例えば、ＡＳＴＭ  Ｄ６４８に定められている方法や日本工業規格（ＪＩＳ）に定められている方法などが挙げられる。
【０００８】
さらに、本発明のロッドレンズの製造方法は、硬化させた後に得られる硬化物の屈折率がｎ１、ｎ２、・・・、ｎＮ（Ｎ≧３）であるＮ個の未硬化状物を同心円状に積層して、中心部から外周部に向かって屈折率が順次減少したファイバ状の未硬化物積層体を形成し、この積層体の各層間の屈折率分布が連続的に変化するように隣接層間の成分の相互拡散処理を行いながら、または相互拡散処理を行った後、積層体を硬化処理して製造したプラスチック製ロッドレンズ原糸を加熱延伸した後、緩和処理を行い、その後、該ロッドレンズの熱変形温度より２０℃低い温度以上で、該ロッドレンズの熱変形温度以下の温度で、熱処理することを特徴とするものである。
【０００９】
また、本発明のレンズアレイの製造方法は、中心から外周部に向かって屈折率が連続的に減少する屈折率分布を有する多数本のプラスチック製ロッドレンズを二枚の基板間に各ロッドレンズの中心軸が互いに略平行方向となるように配列固定するロッドレンズアレイの製造方法であって、配列した前記ロッドレンズを接着剤で固定するまでの間に、前記ロッドレンズを前記ロッドレンズの熱変形温度より２０℃低い温度以上で、前記ロッドレンズの熱変形温度以下の温度で、熱処理することを特徴とするものである。
【００１０】
さらに、本発明のレンズアレイの製造方法は、第１基板と第２基板の２枚の基板間に中心から外周部に向かって屈折率が連続的に減少する屈折率分布を有する複数本のプラスチック製ロッドレンズが平行に配列された構造のロッドレンズアレイの製造方法であって、配列用治具上に複数本のロッドレンズを、各ロッドレンズの中心軸が互いに略平行方向となるように並列配置してロッドレンズ列を形成するロッドレンズ配列工程と、第１基板の一方の面と前記配列用治具上のロッドレンズ列との間に接着剤を配置し、第１基板上に前記ロッドレンズ列を転写して接着固定する第１基板固定工程と、前記第１基板上に固定さ
れた前記ロッドレンズ列と第２基板の一方の面との間に接着剤を配置し、前記ロッドレンズ列と前記第２基板とを接着固定する第２基板固定工程とを備え、前記第１基板固定工程より前の工程で、前記ロッドレンズを、前記ロッドレンズの熱変形温度より２０℃低い温度以上で、前記ロッドレンズの熱変形温度以下の温度で、熱処理することを特徴とするものである。
さらに、本発明のレンズアレイは、前記プラスチック製ロッドレンズを二枚の基板間に各ロッドレンズの中心軸が互いに略平行となるように配列固定したロッドレンズアレイである。
【発明の効果】
【００１１】
本発明は、ロッドレンズの熱処理を、ロッドレンズの熱変形温度より２０℃低い温度以上で、ロッドレンズの熱変形温度以下の温度で行うことにより、高温環境下で使用した場合に解像度等の光学特性の低下のない耐熱特性に優れたレンズアレイを提供することができる。
【００１２】
また、本発明は、ロッドレンズを接着剤で固定するまでの間に、ロッドレンズを前記ロッドレンズの熱変形温度より２０℃低い温度以上で、ロッドレンズの熱変形温度以下の温度で、熱処理することにより、高温環境下で使用した場合に解像度等の光学特性の低下のない耐熱特性に優れたレンズアレイを提供することができる。
【００１３】
さらに、本発明は、６００ｄｐｉ以上の高解像度のイメージセンサやプリンタ等において、高温環境下で使用した場合にも解像度等の光学特性の低下のない耐熱特性に優れたレンズアレイを提供することができる。
【発明を実施するための最良の形態】
【００１４】
以下、本発明の好適な実施の形態について詳細に説明する。  
本発明のレンズアレイは、複数本のロッドレンズが各ロッドレンズの光軸方向が互いに平行になるように２枚の基板の間に１列以上に配列されて構成される。ロッドレンズと基板との固定には接着剤が用いられる。隣接するロッドレンズは互いに密着していてもよいし、一定の隙間をおいて配列していてもよい。また、同種のロッドレンズを２段以上に積み重ねて配列されてなるレンズアレイの場合は、ロッドレンズ間の隙間が最小になるように俵積み状に配列されていることが好ましい。
【００１５】
本発明のレンズアレイを構成する基板は平板状でもよいし、ロッドレンズを一定の間隔で配置収納するＵ字状あるいはＶ字状等の溝を設けたものであってもよい。基板の材質は特に限定されないが、レンズアレイを作製する工程での加工が容易な材料であることが好ましい。基板の材料としては、各種熱可塑性樹脂、各種熱硬化性樹脂などが好ましく、アクリル系樹脂、ＡＢＳ樹脂、ポリイミド系樹脂、液晶ポリマー、エポキシ系樹脂などが特に好ましい。また、基板の基材、補強材として、繊維や紙を用いてもよいし、基板に離型剤、染料、顔料等を添加してもよい。
【００１６】
次に、本発明のレンズアレイの製造方法について説明する。  
まず、一定の長さに切断した多数本のロッドレンズを吸引機構を有する配列治具上に、各ロッドレンズの中心軸が互いに平行になるように密接または一定ピッチで配列させて、ロッドレンズ列を形成する（ロッドレンズ配列工程）。
【００１７】
吸引機構を有する配列治具としては、真空ポンプ等の吸引手段に接続された穴部あるいは溝部を有する平板またはレンズを一定ピッチで収納するＶ字状、Ｕ字状等の溝を有する基板からなり、吸引手段に接続された穴部あるいは溝部からの吸引力を利用して、ロッドレンズが互いに密接または一定ピッチになるように平板上に平行に配列させることができるような構造を有している。
【００１８】
次に、配列治具上に配列されたロッドレンズ列（１段目）上に俵積み状になるように多数本のロッドレンズを同様にして配列し、２段目のロッドレンズ列を形成する。このとき、２段目のロッドレンズは１段目のロッドレンズ間の微細な隙間から吸引支持されている。
【００１９】
次いで、片面に接着剤を塗布した第１基板を用意し、この第１基板と配列治具上の２段目のロッドレンズ列とを第１基板に塗布された接着剤を介して貼着し、２段目のロッドレンズ配列体を第１基板に接着固定する（第１基板固定工程）。
【００２０】
２段目のロッドレンズ列を貼着した第１基板は、そのロッドレンズ列が貼着されていない両側端部（ロッドレンズの中心軸方向の側端）に止め板を取り付ける。止め板に代えて、第１基板上のロッドレンズ列の側端部に位置するロッドレンズを第１基板に固定しストッパとして用いることもできる。
【００２１】
次いで、第１基板に貼着されたロッドレンズ列に接着剤を塗布し、俵積み状の配列になるように、第１基板に貼着されたロッドレンズ列上に配列治具上の１段目のロッドレンズ列を接着固定する。
【００２２】
次に、片面に接着剤を塗布した第２基板を用意し、第２基板と第１基板に貼着された２段目のロッドレンズ列とを、第２基板に塗布された接着剤を介して貼着する（第２基板固定工程）。
【００２３】
その後、第１基板と第２基板とに挟持されたロッドレンズ列の一方の配列端を、カーボンブラック、染料等の遮光剤を含有する未硬化の液状の接着剤に接触させた後、他方の配列端を減圧にすることにより、内部の隙間に接着剤を充填し、充填した接着剤を硬化しレンズアレイ前駆体とする。
【００２４】
得られたレンズアレイ前駆体を所定長さに切断した後、ロッドレンズの両端面を、ダイアモンド刃等を用いて鏡面状に仕上げレンズアレイとする。なお、使用するロッドレンズとして、レンズアレイとして使用する長さとほぼ同じ長さのロッドレンズを使用した場合には、レンズアレイ前駆体を切断しなくてもよい。
【００２５】
使用される接着剤としては、ロッドレンズ列と基板あるいはロッドレンズ列同士を貼着できる程度の粘着力を有するものであれば特に制限されるものではなく、薄膜状に塗布可能な接着剤や、スプレー式粘着剤、ホットメルト型粘着剤等を用いることができる。また、基板やロッドレンズ列への接着剤の塗布方法としては、接着剤の種類に応じて、スクリーン印刷法、スプレーコーティング法等の公知のコーティング法を用いることができる。なお、上記説明においては、接着剤は基板等に塗布するものに限らず、貼着されるロッドレンズ列の表面に塗布してもよいし、シート状の接着剤を基板とロッドレンズ列あるいはロッドレンズ列同士の間に配置する等の他の方法であってもよい。
【００２６】
また、上記説明では、２枚の基板間にロッドレンズ列を２列（２段）に配列した場合について説明したが、本発明においては、２枚の基板間に配列されるロッドレンズ列は１列（１段）であってもよいし、３列（３段）以上であってもよい。
【００２７】
本発明においては、上記のようなレンズアレイの製造工程において、ロッドレンズ列を接着剤で固定するまでの間、すなわち第１基板固定工程より前の工程において、ロッドレンズをロッドレンズの熱変形温度より２０℃低い温度以上で、ロッドレンズの熱変形温度以下の温度で熱処理を行うことが好ましい。
【００２８】
このような温度で熱処理を行うことにより、ロッドレンズの熱変形温度を高めることができ、高温環境下でもロッドレンズの変形を抑止し、レンズアレイの耐熱特性を向上させることができる。熱処理温度がロッドレンズの熱変形温度より２０℃低い温度未満であると、ロッドレンズの熱変形温度を十分に高めることができない傾向にあり、逆にロッドレンズの熱変形温度より高いと熱処理によりロッドレンズが変形するおそれがあるためである。
【００２９】
また、硬化させた後に得られる硬化物の屈折率がｎ１、ｎ２、・・・、ｎＮ（Ｎ≧３）であるＮ個の未硬化状物を同心円状に積層して、中心部から外周部に向かって屈折率が順次減少したファイバ状の未硬化物積層体を形成し、この積層体の各層間の屈折率分布が連続的に変化するように隣接層間の成分の相互拡散処理を行いながら、または相互拡散処理を行った後、積層体を硬化処理して製造したプラスチック製ロッドレンズに対して、このような熱処理を行うことは好ましい。また、このような熱処理を上記のようにして製造したプラスチック製ロッドレンズ原糸を加熱延伸した後、緩和処理を行って製造したロッドレンズに対して行うことは好ましい。加熱延伸の好ましい温度条件や延伸倍率、変形速度はロッドレンズを構成する材料に応じて適切な条件を選択することができる。また、緩和処理についても同様である。
【００３０】
また、このような熱処理をロッドレンズ列を接着剤で固定するまでの間に行うことによって、熱処理によるロッドレンズの膨張と、これと相反する作用を施す接着剤の硬化収縮によるロッドレンズの変形を抑止することができ、６００ｄｐｉ以上の高解像度のイメージセンサやプリンタに使用した場合にも、解像度等の光学特性の低下を招くことがない。
【００３１】
熱処理は６時間以上行うことが、耐熱特性をより向上させることができるため好ましい。また、熱処理時の湿度は特に限定されないが、ロッドレンズにダメージを与えるような条件で無ければ良く、相対湿度で０〜９０％程度が好ましい。相対湿度が１００％に近い条件では、恒温恒湿機等からロッドレンズを取り出した時に（冷却による）結露が発生するため好ましくない。
熱処理の方法は、ロッドレンズを均一に熱処理できる方法であれば特に制限されるものではなく、加熱オーブンや熱風乾燥機の中で行ってもよく、また、相対湿度がコントロールされた恒温恒湿機中で行っても良い。また、ロッドレンズにダメージを与えない流動パラフィン等の液体の中で行ってもよい。
【００３２】
熱処理を行うロッドレンズは、所定の長さに切断した状態であってもよいし、ドラム等に巻き取った状態であってもよい。いずれの場合も、ロッドレンズ同士が交差した状態で熱処理を行うとロッドレンズの変形を引き起こし、レンズアレイとしての配列精度が低下する傾向にあるため、ロッドレンズ同士が交差しないような状態で熱処理を行うことが好ましい。熱処理はロッドレンズに張力がかからない状態で実施することが特に好ましい。例えば、所定の長さに切断した状態であれば、天板の上にロッドレンズ同士が重ならないように平らに広げた状態にしてもよいし、コの字型の容器や、Ｕ字型の容器にロッドレンズを入れ、振動を加えることによりロッドレンズ同士が平行になるように整列させてもよい。また、ドラム等に巻き取った状態であれば、一定のピッチでトラバースすることによりロッドレンズを平行に巻き取る等の方法がある。
【００３３】
また、本発明においては、接着剤で固定する前であれば、ロッドレンズの製造に引き続いて熱処理を行ってもよいし、レンズアレイの製造工程前に予備処理としてロッドレンズを熱処理を行ってもよい。レンズアレイの製造工程の中で、接着剤でロッドレンズが固定される前であれば、２枚の基板間にロッドレンズ列が挟持された状態で熱処理を行ってもよい。この場合、熱処理により基板に湾曲が生じると、ロッドレンズの配列が乱れてしまう場合があるため、荷重などで基板をプレスした状態で熱処理を行うことが好ましい。また、この場合には、基板間にロッドレンズ列が挟持された原板１枚ずつをプレスしてもよ
いが、この原板を複数枚積層した状態でプレスしてもよい。
【００３４】
上記のような本発明で使用するロッドレンズは、中心から外周部に向かって屈折率が連続的に減少する屈折率分布を有する円柱状のレンズである。この屈折率分布としては、ロッドレンズの中心軸に垂直な断面において、ロッドレンズの半径ｒとしたとき、少なくとも中心軸から外周部に向かう０．３ｒ〜０．７ｒの範囲における屈折率分布が、下記式（１）で規定される２次曲線分布に近似されることが好ましい。
【数１】
2005178361.tif 000002
【００３５】
（式中、ｎ0はロッドレンズの中心軸における屈折率（中心屈折率）であり、Ｌはロッドレンズの中心軸からの距離（０≦Ｌ≦ｒ）であり、ｇはロッドレンズの屈折率分布定数であり、ｎ（Ｌ）はロッドレンズの中心軸からの距離Ｌの位置における屈折率である。）
本発明において、使用されるロッドレンズの半径ｒは特に限定されないが、光学系のコンパクト化の観点から、半径ｒは小さいことが好ましく、ロッドレンズの加工時の取り扱いの観点からは、半径ｒが大きいことが好ましい。このため、ロッドレンズの半径ｒは、０．０５〜１ｍｍの範囲とすることが好ましく、より好ましくは０．１〜０．５ｍｍの範囲である。
【００３６】
また、ロッドレンズの中心軸の屈折率ｎ０は、１．４〜１．６であることが、ロッドレンズを構成する材料的な選択肢が広くなり、良好な屈折率分布を形成しやすくなる等の観点から好ましい。  
さらに、ロッドレンズの屈折率分布定数ｇも特に限定されるものではないが、光学系のコンパクト化や光学系の作動距離の確保や取り扱い性の観点から、０．２〜３ｍｍ−１の範囲とすることが好ましく、より好ましくは０．５〜２ｍｍ−１の範囲である。
【００３７】
本発明で使用されるロッドレンズにおいては、中心軸から０．６ｒ以上の外周部に、ロッドレンズを伝送する光のうち少なくとも一部の光を吸収する光吸収剤を含有する光吸収層を設けることが好ましい。これは、一般に、ロッドレンズでは、中心軸から離れるにつれて、屈折率分布が理想分布から大きく外れた不整な部分が形成されやすく、これに起因する光学特性の低下を、ロッドレンズの外周部に光吸収層を設けることにより抑止するためである。光吸収層の厚みは５０μm以上１００μm以下が好ましい。光吸収層の厚みをこの範囲にすることにより、フレア光やクロストーク光を十分に除去できると共に、十分な透過光量を確保できる。
【００３８】
一般に、イメージセンサやＬＥＤプリンタ等においては、光源として４００〜９００ｎｍの波長の光を出射する光源が用いられているので、使用する光吸収剤としては、４００〜９００ｎｍのうち少なくとも一部の波長域の光を吸収するものを用いることが好ましい。このような光吸収剤としては、例えば、６００ｎｍ〜近赤外線領域に吸収のある日本化薬製Ｋａｙａｓｏｒｂ  ＣＹ−１０等、６００〜７００ｎｍに吸収のある三菱化学製Ｄｉａｒｅｓｉｎ  Ｂｌｕｅ  ４Ｇ等、５５０〜６５０ｎｍに吸収のある日本化薬製Ｋａｙａｓｅｔ  Ｂｌｕｅ  ＡＣＲ等、５００〜６００ｎｍに吸収のある三井東圧染料ＭＳ  Ｍａｇ
ｅｎｔａ  ＨＭー１４５０等、４００〜５００ｎｍに吸収のある三井東圧染料ＭＳ  Ｙｅｌｌｏｗ  ＨＤー１８０等を例示することができる。また、４００〜９００ｎｍのうち全波長域の光を吸収する光吸収剤としては、黒色染料等を挙げることができる。これら光吸収剤は、単独で使用してもいよいし、２種以上を組み合わせて使用することもできる。
【００３９】
次に、上記のようなロッドレンズの製造方法として、モノマー相互拡散法により製造する方法について説明する。  
まず、硬化後の屈折率ｎがｎ1＞ｎ2＞・・・・＞ｎN（Ｎ≧３）となるＮ個の未硬化状物を、中心から外周部に向かって順次屈折率が低くなるような配置で、同心円状に積層した未硬化状の積層体（以下、「糸状体」という。）に賦形し、この糸状体の各層間の屈折率分布が連続的になるように隣接層間の物質の相互拡散処理を行いながら、または相互拡散処理を行った後、糸状体を硬化処理し、ロッドレンズ原糸を得る。なお、相互拡散処理とは、糸状体に窒素雰囲気下、１０〜６０℃、より好ましくは２０〜５０℃で数秒〜数分間の熱履歴を与えることをいう。必要に応じて、得られたロッドレンズ原糸を加熱延伸した後、緩和処理を行ってもよい。このようにして作製したロッドレンズ原糸は、適宜、所定のサイズに切断してロッドレンズとする。
【００４０】
この未硬化状物を構成する物質としては、ラジカル重合性ビニル単量体、またはラジカル重合性ビニル単量体と該単量体に可溶な重合体とよりなる組成物などを用いることができる。
【００４１】
ラジカル重合性ビニル単量体の具体例としてはメチルメタクリレート（ｎ＝１．４９）、スチレン（ｎ＝１．５９）、クロルスチレン（ｎ＝１．６１）、酢酸ビニル（ｎ＝１．４７）、2,2,3,3-テトラフルオロプロピル（メタ）アクリレート、2,2,3,3,4,4,5,5-オクタフルオロペンチル（メタ）アクリレート、2,2,3,4,4,4-ヘキサフルオロブチル（メタ）アクリレート、2,2,2-トリフルオロエチル（メタ）アクリレート等のフッ素化アルキル（メタ）アクリレート（ｎ＝１．３７〜１．４４）、屈折率１．４３〜１．６２の（メタ）アクリレート類たとえばエチル（メタ）アクリレート、フェニル（メタ）アクリレート、ベンジル（メタ）アクリレート、ヒドロキシアルキル（メタ）アクリレート、アルキレングリコール（メタ）アクリレート、トリメチロールプロパンジ又はトリ（メタ）アクリレート、ペンタエリスリトールジ、トリ又はテトラ（メタ）アクリレート、ジグリセリンテトラ（メタ）アクリレート、ジペンタエリスリトールヘキサ（メタ）アクリレート等の他のジエチレングリコールビスアリルカーボネート、フッ素化アルキレングリコールポリ（メタ）アクリレート等が挙げられる。
【００４２】
これら未硬化状物から糸状体を形成する際の未硬化状物の粘度調整を容易にするため、及び糸状体の中心から外周へ向かい連続的な屈折率分布を持たせるため、前記の未硬化状物はビニル系単量体と可溶性ポリマーとで構成されていることが好ましい。
【００４３】
ここに用いうるポリマーとしては、前記のラジカル重合性ビニル単量体から生成するポリマーと相溶性が良いことが必要であり、例えばポリメチルメタクリレート（ｎ＝１．４９）、ポリメチルメタクリレート系コポリマー（ｎ＝１．４７〜１．５０）、ポリ４−メチルペンテン−１（ｎ＝１．４６）、エチレン／酢酸ビニル共重合体（ｎ＝１．４６〜１．５０）、ポリカーボネート（ｎ＝１．５０〜１．５７）、ポリフッ化ビニリデン（ｎ＝１．４２）、フッ化ビニリデン／テトラフルオロエチレン共重合体（ｎ＝１．４２〜１．４６）、フッ化ビニリデン／テトラフルオロエチレン／ヘキサフルオロプロペン共重合体（ｎ＝１．４０〜１．４６）、ポリフッ化アルキル（メタ）アクリレートポリマー等が挙
げられる。
【００４４】
粘度を調整するため、各層に同一の屈折率を有するポリマーを用いた場合には、中心から外周に向かって連続的な屈折率分布を有するプラスチック光伝送体が得られるので好ましい。特に、ポリメチルメタクリレートは透明性に優れ及びそれ自体の屈折率も高いので本発明の屈折率分布型光伝送体を作成するに際して用いるポリマーとしては好適なものである。
【００４５】
前記未硬化状物より形成した糸状体を硬化するには、未硬化物中に熱硬化触媒あるいは光硬化触媒を添加し、熱処理および／または光硬化処理を行う。熱硬化触媒としてはパーオキサイド系又はアゾ系の触媒等が用いられる。光硬化触媒としてはベンゾフェノン、ベンゾインアルキルエーテル、4'-イソプロピル-2-ヒドロキシ-2-メチルプロピオフェノン、1-ヒドロキシシクロヘキシルフェニルケトン、ベンジルメチルケタール、2,2-ジエトキシアセトフェノン、クロロチオキサントン、チオキサントン系化合物、ベンゾフェノン系化合物、4-ジメチルアミノ安息香酸エチル、4-ジメチルアミノ安息香酸イソアミル、Ｎ−メチルジエタノールアミン、トリエチルアミン等が挙げられる。
【００４６】
光硬化処理としては、光触媒を含有させた未硬化状物に周囲から紫外線を照射することにより行うことができる。光硬化処理に用いる光源としては、１５０〜６００ｎｍの波長の光を発生する炭素アーク灯、高圧水銀灯、中圧水銀灯、低圧水銀灯、超高圧水銀灯、ケミカルランプ、キセノンランプ、レーザー光等が挙げられる。また、重合率を上げるためにこれらの光源を適宜組み合わせて使用してもよい。
【００４７】
熱硬化処理としては、熱硬化触媒を含有させた未硬化状物を、一定の温度に制御された加熱炉等の硬化処理部で所定時間熱処理することにより行うことが加熱延伸はバッチ方式で行ってもよいし、連続的に行ってもよい。また、加熱延伸工程と緩和工程は連続的に行ってもよいし、工程毎に分離して行ってもよい。
【００４８】
このようにして得られたロッドレンズ原糸は、連続的に所望の長さに切断してもよく、ボビン等に巻き取った後、切断を行ってもよい。以上のようにして得られたロッドレンズの熱変形温度は、一般に、７５〜９５℃程度のものとなる。  
本発明のロッドレンズの製造方法は、上記のようにして得られたロッドレンズを、さらに、ロッドレンズの熱変形温度より２０℃低い温度以上で、ロッドレンズの熱変形温度以下の温度で熱処理を行う。
【００４９】
このような温度で熱処理を行うことにより、前述したと同様に、ロッドレンズの熱変形温度を高めることができ、高温環境下でもロッドレンズの変形を抑止し、レンズアレイの耐熱特性を向上させることができる。熱処理は６時間以上行うことが、耐熱特性をより向上させることができるため好ましい。
また、熱処理時の湿度は特に限定されないが、ロッドレンズにダメージを与えるような条件で無ければ良く、相対湿度で０〜９０％程度が好ましい。相対湿度が１００％に近い条件では、恒温恒湿機等からロッドレンズを取り出した時に（冷却による）結露が発生するため好ましくない。
熱処理の方法は、ロッドレンズを均一に熱処理できる方法であれば特に制限されるものではなく、加熱オーブンや熱風乾燥機の中で行ってもよく、また、相対湿度がコントロールされた恒温恒湿機中で行っても良い。また、ロッドレンズにダメージを与えない流動パラフィン等の液体の中で行ってもよい。
【実施例】
【００５０】
以下、実施例により本発明を具体的に説明する。  
なお、実施例において屈折率分布の測定は、カールツァイス社製インターファコ干渉顕微鏡を用いて公知の方法により実施した。
【００５１】
また、解像度の測定は、空間周波数４（ラインペア／ｍｍ、Ｌｐ／ｍｍ）を有する格子、光軸に垂直な両端面を研磨したロッドレンズおよびレンズアレイに光源からの光を格子パターンを通して入射させ、結像面に設置したＣＣＤラインセンサにより格子画像を読み取り、その測定光量の最大値（ｉmax）と最小値（ｉmin）を測定し、次式（２）によりＭＴＦ（モデレーション・トランスファー・ファンクション）を求めた。ここで空間周波数とは、白ラインと黒ラインとの組み合わせを１ラインとし、このラインの組み合わせが１ｍｍの幅の中に何組設けてあるかを示すものである。
【数２】
2005178361.tif 000003
また、熱変形温度の測定は、ＡＳＴＭ  Ｄ６４８に定められている方法に準じて行った。
＜実施例１＞
【００５２】
前述したようなモノマー相互拡散法によって、半径ｒが０．３０ｍｍ、中心軸の屈折率が１．５０６、中心軸から０．２２ｒ〜０．７８ｒの範囲における屈折率分布が前記式（１）で近似でき、７４０ｎｍの波長の光についての屈折率分布定数ｇが０．８７ｍｍ−１で、熱変形温度が７８℃であるロッドレンズを得た。このロッドレンズは、中心から０．７３ｒ〜０．９９ｒの範囲に、染料をほぼ均一に含有する光吸収層が約７８μｍの厚みで形成されていた。
【００５３】
得られたロッドレンズを７０℃に設定した乾燥機中（相対湿度３０％以下）で２４時間熱処理した。処理後のロッドレンズの熱変形温度は８９℃であった。
【００５４】
このロッドレンズを多数本使用して、前述したと同じ方法で、厚さ１．０ｍｍのフェノール樹脂製の第１基板と第２基板を用い、２枚の基板間に隣接するロッドレンズが互いに密接するように俵積み状に２段にロッドレンズ列が配列し、接着剤（カーボンブラックを２質量％添加したソマール社製エピフォーム）で接着固定したロッドレンズ長が４．２ｍｍのレンズアレイを得た。
【００５５】
得られたレンズアレイの７４０ｎｍの波長の光における共役長は９．１５ｍｍ、１２Ｌｐ／ｍｍのＭＴＦの平均値は７０％であった。このレンズアレイを、７０℃に設定した乾燥機中で１００時間熱処理した。処理したレンズアレイの７４０ｎｍの波長の光における共役長は９．１５ｍｍ、１２Ｌｐ／ｍｍのＭＴＦの平均値は７０％であり、熱処理の前後で光学特性に変化がなく、耐熱特性に優れたものであった。
＜比較例１＞
【００５６】
ロッドレンズの熱処理を行わなかったこと以外は実施例１と同様にしてレンズアレイを得た。得られたレンズアレイの７４０ｎｍの波長の光における共役長は９．１０ｍｍ、１２Ｌｐ／ｍｍのＭＴＦの平均値は７０％であった。このレンズアレイを、７０℃に設定した乾燥機中で１００時間熱処理した。熱処理したレンズアレイの７４０ｎｍの波長の光における共役長は８．９０ｍｍ、熱処理前の共役長で測定した１２Ｌｐ／ｍｍのＭＴＦの平均値は６５％であり、熱処理により光学特性の低下が見られた。
＜実施例２＞
【００５７】
ポリメチルメタクリレート（〔η〕＝０．４０、ＭＥＫ中、２５℃にて測定、以下の実施例および比較例においてポリメチルメタクリレートとしてはこれと同じものを用いた。）４７質量部、下記式で表されるトリシクロ［５．２．１．０２，６］デカニルメタクリレート３０質量部、
【化１】
2005178361.tif 000004
メチルメタクリレート２３質量部、１−ヒドロキシシクロヘキシルフェニルケトン０．２５質量部及びハイドロキノン０．１質量部を７０℃に加熱混練して第１層形成用原液とした。ポリメチルメタクリレート５０質量部、トリシクロ［５．２．１．０２，６］デカニルメタクリレート１０質量部、メチルメタクリレート４０質量部、１−ヒドロキシシクロヘキシルフェニルケトン０．２５質量部及びハイドロキノン０．１質量部を７０℃に加熱混練して第２層形成用原液とした。ポリメチルメタクリレート５０質量部、2,2,3,3,4,4,5,5-オクタフルオロペンチルメタクリレート１０質量部、メチルメタクリレート４０質量部、１−ヒドロキシシクロヘキシルフェニルケトン０．２５質量部、ハイドロキノン０．１質量部を７０℃に加熱混練して第３層形成用原液とした。ポリメチルメタクリレート５０質量部、2,2,3,3,4,4,5,5-オクタフルオロペンチルメタクリレート１０質量部、メチルメタクリレート４０質量部、１−ヒドロキシシクロヘキシルフェニルケトン０．２５質量部、ハイドロキノン０．１質量部を７０℃に加熱混練して第４層形成用原液とした。ポリメチルメタクリレート４２質量部、メチルメタクリレート１８質量部、２，2,3,3,4,4,5,5−オクタフルオロペンチルメタクリレート４０質量部、１−ヒドロキシシクロヘキシルフェニルケトン０．２５質量部、ハイドロキノン０．１質量部を７０℃に加熱混練して第５層形成用原液とした。
【００５８】
なお、クロストーク光やフレア光を抑制する目的で、加熱混練前の第４層及び第５層用の各原液中に原液全体に対して染料Ｂｌｕｅ  ＡＣＲ（日本化薬（株）製）０．１２質量％、染料ＭＳ  Ｙｅｌｌｏｗ  ＨＤ−１８０（三井東圧染料（株）製）０．１０質量％、染料ＭＳ  Ｍａｇｅｎｔａ  ＨＭ−１４５０（三井東圧染料（株）製）０．０８質量％を添加した。
【００５９】
この５種類の原液を、中心から順次、硬化後の屈折率が低くなるように配列して同心円状５層複合紡糸ノズルから同時に押し出した。複合紡糸ノズルの温度は５４℃であった。各層の吐出比は、レンズの半径方向の各層の厚さ（１層目においては半径）の比に換算して、１層目／２層目／３層目／４層目／５層目＝１８／５０／２６／５／１とした。
【００６０】
次いで、複合紡糸ノズルから押し出された糸状体を、ニップローラーで引き取り（３００ｃｍ／分）、長さ３０ｃｍの相互拡散処理部を通し、続いて長さ１２０ｃｍ、４０Ｗのケミカルランプ１８本が中心軸の周囲に等間隔に配設された第１硬化処理部（光照射部）および２ＫＷの高圧水銀灯３本が中心軸の周囲に等間隔に配設された第２硬化処理部（光照射部）の中心上に糸状体を通過させて硬化させた。相互拡散処理部における窒素流量は７２Ｌ／分であった。得られたレンズ原糸の半径は０．２４ｍｍであった。
【００６１】
このレンズ原糸を、紡糸工程から連続的に、１３５℃の雰囲気下で２．２倍に延伸（延伸ローラーの速度６６０ｃｍ／分）し、１６０℃の雰囲気下で緩和率が１０／１１になるように緩和処理（緩和ローラーの速度６００ｃｍ／分）を行い、切断工程において１６６ｍｍの長さに切断して、１６６ｍｍの長さのロッドレンズを多数得た。
【００６２】
得られたロッドレンズの半径は０．１７ｍｍ、中心屈折率は１．４９７、中心軸から外周部に向かう０．２ｒ〜０．８ｒの範囲において屈折率分布が式（１）に近似され、５２５ｎｍの波長において屈折率分布定数ｇは０．８４ｍｍ-1であった。また、ロッドレンズの外周面から中心部に向かって約１０μｍの厚さの、染料がほぼ均一に混在する層が形成されていた。また、熱変形温度は７５℃であった。
【００６３】
得られたロッドレンズを７０℃に設定した乾燥機中（相対湿度３０％以下）で無張力下で２４時間熱処理した。処理後のロッドレンズの熱変形温度は８４℃であった。
【００６４】
このロッドレンズを多数本使用して、ロッドレンズの配列ピッチが０．３５ｍｍ（隣接レンズ間の隙間１０μｍ）の１列のロッドレンズアレイを作製した（レンズ長が４．４ｍｍ）。作製したロッドレンズアレイの５２５ｎｍにおける共役長は１０．０ｍｍ、１２Ｌｐ／ｍｍのＭＴＦの平均値は７５％であった。このロッドレンズアレイを、６０℃相対湿度９０％に設定した恒温恒湿機中で１０００時間静置した後、耐熱性の試験を実施した。処理後のレンズアレイの５２５ｎｍの波長の光における共役長は１０．０ｍｍ、１２Ｌｐ／ｍｍのＭＴＦの平均値は７５％であり、熱処理の前後で光学特性に変化がなく、耐熱特性に優れたものであった。
＜比較例２＞
【００６５】
ロッドレンズの熱処理を行わなかったこと以外は実施例２と同様にしてレンズアレイを得た。得られたレンズアレイの５２５ｎｍの波長の光における共役長は１０．０ｍｍ、１２Ｌｐ／ｍｍのＭＴＦの平均値は７５％であった。このレンズアレイを、６０℃相対湿度９０％に設定した恒温恒湿機中で１０００時間熱処理した。処理後のレンズアレイの５２５ｎｍの波長の光における共役長は９．６０ｍｍ、処理前の共役長で測定した１２Ｌｐ／ｍｍのＭＴＦの平均値は４５％であり、光学特性の低下が見られた。
<実施例３>
【００６６】
実施例２のロッドレンズ多数本を６０℃相対湿度９０％に設定した恒温恒湿機中で２４時間処理した。処理後のロッドレンズの熱変形温度は８４℃であった。
【００６７】
これらのロッドレンズ用いて実施例２と同様にして１列のロッドレンズアレイを作製した（レンズ長が４．４ｍｍ）。作製したロッドレンズアレイの５２５ｎｍにおける共役長は１０．０ｍｍ、１２Ｌｐ／ｍｍのＭＴＦの平均値は７５％であった。このロッドレンズアレイを、６０℃相対湿度９０％に設定した恒温恒湿機中で１０００時間熱処理した。処理後のレンズアレイの５２５ｎｍの波長の光における共役長は１０．０ｍｍ、１２Ｌｐ／ｍｍのＭＴＦの平均値は７５％であり、熱処理の前後で光学特性に変化がなく、耐熱特性に優れたものであった。